СТРОИТЕЛЬНОЕ ИЗДЕЛИЕ НА ОСНОВЕ КРЕМНИСТЫХ ПОРОД

Полезная модель относится к промышленности строительных материалов, в частности к производству керамических стеновых материалов.
Известен строительный кирпич, выполненный в виде прямоугольного параллелепипеда, ширина которого превышает высоту, отношение его длины к ширине составляет 3,2-3,3, ширина - 76-78 мм (RU 20525989 C1).
Наиболее близким техническим решением являются строительные изделия виде объемных тел прямоугольной, полусферической, многоугольной формы с каннелированной лицевой поверхностью, имеющие состав смеси в масс.%: глина - 10-35; кремнистая порода - 30-75; тонкомолотый известняк не более 0,1 мм - 5-15; стеклобой тонкомолотый - 5-15; шамот - 5-10.
Однако данные строительные изделия обладают относительно высокой теплопроводностью и недостаточной прочностью.
Задачей полезной модели является повышение показателей прочности при изгибе, понижение показателей теплопроводности, получение
строительного изделия естественных светлых тонов и использование его в качестве лицевого.
Сущность полезной модели заключается в том, что строительное изделие в виде объемного тела прямоугольной, многоугольной формы, имеющее в составе кремнистую породу, тонкомолотый известняк не более 0,1 мм, шамот, выполнено с пирамидальной лицевой или торцевой поверхностью и дополнительно содержит в качестве поверхностно-активного вещества суперпластификатор С-3 при следующем соотношении компонентов масс.%: кремнистая порода - 73,5-90,2; тонкомолотый известняк не более 0,1 мм - 4,4-15,1; шамот - 5,3-9,9; поверхностно-активное вещество суперпластификатор С-3 - 0,1-1,5.
Введение кремнистой породы: диатомита, трепела, опоки - 73,5-90,2%, основного сырья, позволяет получать изделия с широким диапазоном свойств. Наличие кремнистых пород в составе обеспечивает получение строительного изделия естественных светлых тонов, снижение средней плотности, теплопроводности, уменьшение чувствительности к сушке, повышение влаго- и газопроницаемости сырца.
Тонкомолотый известняк не более 0,1 мм - 4,4-15,1% - вводится для достижения естественных светлых тонов при использовании некарбонатных разностей кремнистых пород. Обеспечивает повышение прочностных характеристик, особенно прочности при изгибе за счет
2
образования минерала волластанита (CaO·SiO) при обжиге. При введении более 25-35% резко снижается прочность, также возникает опасность известкового распада.
Шамот - 5,3-9,9% - значительно повышает сушильные, формовочные свойства (получают измельчением браковочных обожженных изделий). При вводе свыше 10% снижается связанность, прочность сырца понижается.
Поверхностно-активное вещество суперпластификатор С-3 - 0,1-1,5% - способствует улучшению прессуемости, повышению прочности как сырца, так и обожженного изделия, снижению внутреннего и внешнего трения при прессовании, получению максимально равноплотного черепка и изделия в целом. При превышении в составе поверхностно-активного вещества суперпластификатора С-3 более 2% техническая эффективность его введения значительно снижается.
Сущность полезной модели поясняется чертежом, где на фиг.1 изображено строительное изделие объемной прямоугольной формы с пирамидальной торцевой поверхностью в аксонометрии; на фиг.2 - строительное изделие объемной прямоугольной формы с пирамидальной лицевой поверхностью.
На лицевой или торцевой поверхности строительного изделия 1 выполнена пирамидальная поверхность 2.
Исходные компоненты измельчаются в сухом (полусухом) состоянии, тщательно перемешиваются, увлажняются до необходимой формовочной влажности 12-22%. Далее пресс-порошок вылеживается не менее 2 часов. Прессование строительного изделия осуществляется при помощи пресса полусухого прессования. При опускании подвижного штампа заданной формы происходит формование строительного изделия 1 с пирамидальной поверхностью 2. Благодаря высокой газопроницаемости, достаточно большим силам молекулярного взаимодействия и малой адгезии пресс-порошка к элементам пресс-формы изделие получается заданной формы и имеет необходимую прочность сырца. Затем изделие подсушивается и направляется на обжиг.
Состав и свойства строительного изделия представлены в таблице 1.
Благодаря использованию в составе поверхностно-активного вещества суперпластификатора С-3 достигается пропрессовываемость по всему сечению изделия, также как и выступающей пирамидальной поверхности, способствует получению четких граней.
Полученные показатели по теплопроводности и прочности при изгибе, а также достижение естественных светлых тонов строительного изделия позволяют использовать его в качестве лицевого. После обжига пирамидальные поверхности могут подвергаться ангобированию или глазурованию, причем различные стороны пирамидальной поверхности
могут иметь разный цвет. Данный прием позволяет достигать ощущения «глубины» общей поверхности стены, а также для создания эффекта динамичности конструкции.
Изготовление экспериментальных образцов предложенных строительных изделий полностью подтвердило достижение поставленной задачи.
Таблица 1
№
Состав предлагаемый, %
Свойства строительного изделия
Кремнистая порода, %
Тонкомолотый известняк не более 0,1 мм, %
Шамот, %
Поверхностно-активное вещество суперпластификатор С-3, %
Стеклобой тонкомолотый, %
Глина, %
Коэффициент теплопроводности, Вт/(мК)
R<sub>изг</sub>, МПа
1
93,1
3,6
3,25
0,05
-
-
0,64
2,5
2
90,2
4,4
5,3
0,1
-
-
0,56
3,9
3
79,6
9,8
9,6
1,0
-
-
0,53
5,3
4
73,5
15,1
9,9
1,5
-
-
0,55
4,1
5
66,1
15,8
16,4
1,7
-
-
0,61
3,7
Состав известный
1
30-75
5-15
5-20
-
5-15
10-35
0,75
1,6-2,5